(57)【特許請求の範囲】
【請求項１】
液晶表示装置に備えられる液晶配向膜用の液晶配向剤ワニスであって、
溶剤と、
下記化学式（１）乃至（７）で示される化合物群Ａより選ばれる一種以上のテトラカルボン酸二無水物とジアミンとを用いて形成したポリアミック酸及び／又はポリアミック酸エステルと、を含む
ことを特徴とする液晶配向剤ワニス。
【化１】
0005639700.tif 000017
（Ｒ１はそれぞれ独立して水素、炭素数３以下のアルキル基、又はジアルキルアミノ基を表し、少なくとも一つのＲ１はジアルキルアミノ基である。また、Ｓは−（ＣＨ２）ｎ−を表し、ｎは１以上１０以下の整数を表す。）
【請求項２】
前記ジアルキルアミノ基は、いずれのアルキル基も炭素数３以下のジアルキルアミノ基である
ことを特徴とする請求項１に記載の液晶配向剤ワニス。
【請求項３】
前記ジアルキルアミノ基は、ジメチルアミノ基である
ことを特徴とする請求項１に記載の液晶配向剤ワニス。
【請求項４】
液晶表示装置に備えられる液晶配向膜用の液晶配向剤ワニスであって、
溶剤と、
下記化学式（８）乃至（１０）で示される化合物群Ｂより選ばれた一種以上のジアミンとテトラカルボン酸二無水物とを用いて形成したポリアミック酸及び／又はポリアミック酸エステルと、を含む
ことを特徴とする液晶配向剤ワニス。
【化２】
0005639700.tif 000018
（化合物中に含まれるＲ２のうち、少なくとも２つのＲ２はそれぞれ独立してメチル基、炭素数３以下のアルコキシ基、ジアルキルアミノ基、又はアルキルアミノ基であり、他のＲ２はそれぞれ独立して水素又は炭素数３以下のアルキル基である。）
【請求項５】
前記テトラカルボン酸二無水物は、下記化学式（１１）乃至（１７）で示される化合物群Ｃからなる群より選ばれる一種以上のテトラカルボン酸二無水物を含む
ことを特徴とする請求項４に記載の液晶配向剤ワニス。
【化３】
0005639700.tif 000019
（Ｒ３はそれぞれ独立して水素、炭素数３以下のアルキル基、炭素数３以下のアルコキシ基である。また、Ｓは−（ＣＨ２）ｎ−を表し、ｎは１以上１０以下の整数を表す。）
【請求項６】
前記ジアミンは、下記化学式（１８）に示されるジアミンである
ことを特徴とする請求項４又は５に記載の液晶配向剤ワニス。
【化４】
0005639700.tif 000020
（Ｒ４はそれぞれ独立して水素、炭素数３以下のアルキル基、炭素数３以下のアルコキシ基、ジアルキルアミノ基、又はアルキルアミノ基であり、Ｒ５はそれぞれ独立してメチル基、炭素数３以下のアルコキシ基、ジアルキルアミノ基、又はアルキルアミノ基である。）
【請求項７】
前記液晶配向膜は、光を照射する配向処理を経て配向能が付与される
ことを特徴とする請求項１乃至６の何れか１項に記載の液晶配向剤ワニス。
【請求項８】
前記液晶表示装置は、ＩＰＳ方式の液晶表示装置である
ことを特徴とする請求項１乃至７の何れか１項に記載の液晶配向剤ワニス。
【発明の詳細な説明】
【技術分野】
【０００１】
本発明は、液晶配向剤ワニスに関する。更に詳しくは、液晶表示装置に備えられる液晶配向膜用の液晶配向剤ワニスに関する。
【背景技術】
【０００２】
通常、液晶表示装置の表示は、一対の基板間に挟まれた液晶層の液晶分子に電界を印加することにより液晶分子の配向を変化させ、それによって生じる液晶層の光学特性の変化によって実現される。
【０００３】
一対の基板において、液晶層と基板との界面にはポリイミド、ポリアミック酸等に代表される液晶配向膜が備えられており、液晶配向膜は液晶層の液晶分子を一定方向に配向させる役割を果たしている。
【０００４】
ポリイミド等によって形成された有機被膜に液晶分子を配向させる機能（以下、配向能という）を付与させる工業的な方法としてラビング配向処理が広く知られている。
【０００５】
ラビング配向処理とは、基板表面に形成された有機被膜の表面をナイロン、ポリエステル等の布で一定方向に擦る方法である。これによって、有機被膜の表面にはその擦られた方向に配向能が付与される。
【０００６】
ラビング配向処理は、比較的容易に均一な配向能を有機被膜の表面に付与することができ、加えて生産性も優れているため工業的に有効な方法である。しかしながら、近年の液晶表示装置の大型化に伴ってラビング配向処理の問題点が指摘されるようになっている。
【０００７】
上述のようにラビング配向処理は有機被膜と布とを物理的に擦りあわせる工程を含む。このため形成された液晶配向膜の表面に不要な削りカスが発生してしまうことがある。削りカスは液晶表示装置の表示不良を発生させる原因となる。液晶表示装置が大型になるに伴い削りカスの量も増加するため不良発生率の増加が懸念される。このため、ラビング配向処理に変わり得る処理方法の確立が求められている。
【０００８】
ラビング配向処理に変わる配向処理方法として光配向処理が知られている。光配向処理は、基板表面に形成された有機被膜の表面にほぼ直線に偏光したＵＶ光を照射することによって配向能を有機被膜の表面に付与する方法である。（例えば特許文献１参照。）
【先行技術文献】
【特許文献】
【０００９】
【特許文献１】特許第３９３７４３２号
【発明の概要】
【発明が解決しようとする課題】
【００１０】
光配向処理は工程を通じて削りカスが発生しないクリーンな配向処理方法である。
【００１１】
しかしながら、光配向処理の工程における偏光したＵＶ光の照射は、前記有機被膜が塗布される基板に対しても影響を及ぼす。例えば、ＵＶ光を前記基板に照射をすることによって、前記基板を構成する部材に損傷を及ぼすといった新たな問題が生じる。このような問題を回避するためには低露光量にて光配向処理を行う事が必要である。低露光量にて光配向処理を実現するためには、有機被膜の露光に対する感度を高める必要がある。
【００１２】
本発明の目的は、液晶表示装置に備えられる液晶配向膜用の、露光に対する感度の高い液晶配向剤ワニスを提供することを目的とする。また、本発明の前記ならびにその他の目的と新規な特徴は、本明細書の記述および添付図面によって明らかにする。
【課題を解決するための手段】
【００１３】
本発明による液晶配向剤ワニスは、液晶表示装置に備えられる液晶配向膜用の液晶配向剤ワニスであって、溶剤と、下記化学式（１）乃至（７）で示される化合物群Ａより選ばれる一種以上のテトラカルボン酸二無水物と、を含むことを一つの特徴とする液晶配向剤ワニスである。
【００１４】
【化１】
0005639700.tif 000002
【００１５】
Ｒ１はそれぞれ独立して水素、炭素数３以下のアルキル基、又はジアルキルアミノ基を表し、少なくとも一つのＲ１はジアルキルアミノ基である。
【００１６】
また、Ｓは−（ＣＨ２）ｎ−を表し、ｎは１以上１０以下の整数を表す。
【００１７】
これによって、液晶表示装置に備えられる液晶配向膜用の、露光に対する感度の高い液晶配向剤ワニスを提供することができる。
【００１８】
また、本発明の液晶配向剤ワニスは、液晶表示装置に備えられる液晶配向膜用の液晶配向剤ワニスであって、溶剤と、下記化学式（８）乃至（１０）で示される化合物群Ｂより選ばれた一種以上のジアミンと、を含むことを一つの特徴とする液晶配向剤ワニスである。
【００１９】
【化２】
0005639700.tif 000003
【００２０】
化合物中に含まれるＲ２のうち、少なくとも２つのＲ２はそれぞれ独立してメチル基、炭素数３以下のアルコキシ基、ジアルキルアミノ基、又はアルキルアミノ基であり、他のＲ２はそれぞれ独立して水素又は炭素数３以下のアルキル基である。
【００２１】
これによって、液晶表示装置に備えられる液晶配向膜用の、露光に対する感度の高い液晶配向剤ワニスを提供することができる。
【発明の効果】
【００２２】
本発明によって、液晶表示装置に備えられる液晶配向膜用の、露光に対する感度の高い液晶配向剤ワニスを提供することが可能である。
【図面の簡単な説明】
【００２３】
【図１】本発明の実施形態に係る液晶表示装置の画素構成を説明する画素部分の断面図である。
【図２Ａ】本発明の実施形態に係る液晶表示装置の画素構成を説明する画素部分の平面図である。
【図２Ｂ】本発明の実施形態に係る液晶表示装置の画素構成を説明する画素部分の断面図であり、図２Ａの切断線２Ｂ−２Ｂにおける断面を示す図である。
【図２Ｃ】本発明の実施形態に係る液晶表示装置の画素構成を説明する画素部分の断面図であり、図２Ａの切断線２Ｃ−２Ｃにおける断面を示す図である。
【発明を実施するための形態】
【００２４】
本発明による液晶表示装置は例えば、少なくとも一方が透明な一対の基板と、前記一対の基板間に配置された液晶層と、前記一対の基板の少なくとも一方の基板に形成され、前記液晶層に電界を印加するための電極群と、前記電極群に接続された複数のアクティブ素子と、前記一対の基板の少なくとも一方の基板に配置された液晶配向膜とを含む液晶表示装置であって、前記液晶配向膜は、下記化学式（１）乃至（７）で示される化合物群Ａより選ばれる一種以上のテトラカルボン酸二無水物を用いて形成されるポリイミドを含み、光配向処理によって形成されていることを一つの特徴としている。
【００２５】
【化３】
0005639700.tif 000004
【００２６】
Ｒ１はそれぞれ独立して水素、炭素数３以下のアルキル基、又はジアルキルアミノ基を表し、少なくとも一つのＲ１はジアルキルアミノ基である。
【００２７】
また、Ｓは−（ＣＨ２）ｎ−を表し、ｎは１以上１０以下の整数を表す。
【００２８】
上記によって、露光感度が良好な液晶配向膜を備えた液晶表示装置を得る事ができる。
【００２９】
なお、本発明において露光感度は、光配向処理が完了するまでに必要となる露光量（照射エネルギー）をもとに評価される。また、露光量とは照度と照射時間の積によって求められる。
【００３０】
基板に形成された有機被膜の露光感度が良好な場合、当該有機被膜は、低い露光量での光配向処理を経て、液晶配向膜となる。
【００３１】
本発明における液晶配向膜は、光配向処理を経て配向能が付与されていることを特徴としている。
【００３２】
光配向処理は、形成された有機被膜の表面にほぼ直線に偏光されたＵＶ光を照射する方法である。これによって、有機被膜には配向能が付与され液晶配向膜となる。
【００３３】
光配向処理は、ＵＶ光を有機被膜に照射することにより、有機被膜を構成する化合物の分子構造の一部に構造変化を生じさせ、配向能を付与している。
【００３４】
例えばポリイミド及びその前駆体の分子構造においては、ＵＶ光が照射されることによって、ポリイミド及びその前駆体の分子構造の一部が開裂するプロセスを経て、配向能の付与が行われる。
【００３５】
すなわち、光配向を実現するために必要な露光量とは、上記構造変化を起こし得るエネルギーの量である。光配向処理によって液晶配向膜を形成し得る有機被膜のそれぞれは、有機被膜を構成する化合物の組成によって光配向処理を実現するために必要な露光量が異なる。
【００３６】
同一の光源を用いて光配向処理を行う場合、露光感度が改善された有機被膜は、光配向処理の照射時間を短縮できる。又、照度の高いランプを用いると照射時間は更に短縮される。
【００３７】
光配向処理においてＵＶ光が照射されると、露光量の増加に伴いオゾンの発生も増加する。発生したオゾンは基板上に配設された他の部材に損傷を与え、ひいては液晶表示装置の性能低下等を引き起こす問題が発生し得る。低い露光量で光配向処理を行うという事は、上記の問題を回避することができることを意味する。
【００３８】
本発明によって得られる液晶表示装置に備えられる液晶配向膜は、高透過率（可視光の吸収が少ない）、耐熱性、高被膜強度、液晶分子を配向させる機能（以下、配向能という）といった特性を備えつつ、露光に対する高い感度を有するものである。
【００３９】
化学式（１）乃至（７）で示される化合物は、ジアミンと反応してポリイミドの前駆体であるポリアミック酸及び／又はポリアミック酸エステルを形成する。また、ポリアミック酸及び／又はポリアミック酸エステルはイミド化反応によってポリイミドを形成する。
【００４０】
ポリイミド及びその前駆体によって形成される液晶配向膜は、高透過率（可視光の吸収が少ない）、耐熱性、高被膜強度、液晶分子を配向させる機能（以下、配向能という）といった特性を有していることから液晶表示装置に広く用いられている。
【００４１】
化学式（１）乃至（７）で示される化合物と反応するジアミンとしては、例えば、ｐ−フェニレンジアミン、４，４´−ジアミノジフェニルメタン、４，４´−ジアミノジフェニルスルフィド、１，５−ジアミノナフタレンなどをあげることができる。これらのジアミンは、単独でまたは２種以上組み合わせて化学式（１）乃至（７）で示される化合物との反応に用いることが可能である。
【００４２】
また、ポリアミック酸エステルは、化学式（１）乃至（７）で示されるテトラカルボン酸二無水物にアルコールを反応させて得られるジエステルジカルボン酸に塩化チオニルなどの塩素化試薬を反応させ、ジエステルジカルボン酸クロリドを得た後、これにジアミンを反応、重縮合させることによって得ることが出来る。
【００４３】
このとき、ジアミンおよびテトラカルボン酸二無水物の原料を複数種混合させた場合、一つの高分子鎖に複数の化学種が重合された共重合高分子を得ることができる。
【００４４】
液晶配向膜を構成するポリイミドは、その前駆体であるポリアミック酸及び／又はポリアミック酸エステルを加熱し、イミド化反応（分子内縮合反応）を進行させることによって形成される。
【００４５】
また、分子量の高いポリイミドが液晶配向膜を構成することは、液晶配向膜に配向能を付与する上で好ましい。ポリアミック酸エステルはポリアミック酸と比較して加熱時の分解反応を起こしにくい。すなわちポリアミック酸エステルは後述の加熱工程において低分子量化を起こしにくいため、液晶配向膜中にポリアミック酸エステルが導入されることは、ポリイミドの低分子量化を防ぐという意味で効果的である。
【００４６】
次にポリイミドを含む液晶配向膜を形成する工程に関して説明を行う。
【００４７】
ポリイミドは多くの石油溶剤に難溶である。ゆえにポリイミドを主成分とする液晶配向膜を形成する場合、ポリイミドの前駆体であるポリアミック酸及び／又はポリアミック酸エステルを溶剤に溶かし液晶配向剤ワニスを調製し、一対の基板の少なくとも一方の前記液晶配向膜が形成されるべき基板上に塗布し、加熱及びイミド化し、配向処理を行う工程を経てポリイミドの液晶配向膜は形成される。
【００４８】
上記加熱工程の際に、液晶配向剤ワニス中に含まれる溶剤は揮散し、ポリアミック酸及び／又はポリアミック酸エステルの有機被膜が形成される。前記有機被膜の形成と同じタイミングで、ポリアミック酸及び／又はポリアミック酸エステルのイミド化反応が進行する。
【００４９】
イミド化反応は必ずしも１００％進行している必要は無く、全体の４０％から１００％進行していることが好ましく、より好ましくは５０％から９５％であり、さらに好ましくは６０％から９０％である。
【００５０】
前記化学式（１）乃至（７）で示される化合物を用いて形成されたポリイミド及びその前駆体は、光配向処理にて配向能を付与するのに好適である。
【００５１】
化学式（１）乃至（７）で示される化合物を用いて形成されたポリイミド及びその前駆体にＵＶ光が照射されると、ポリイミド及びその前駆体の分子構造中に中間体が形成される。
【００５２】
この形成された中間体は光配向に有効に作用すると考えられている。光配向処理を効率的に行うためには、この中間体の形成をいかに容易に行うかが重要である。
【００５３】
上述のポリイミド及びその前駆体の分子構造中の中間体の形成は、照射されたＵＶ光によってポリイミド及びその前駆体の分子構造の一部が開裂することに起因する。
【００５４】
従って、光配向処理を効率的に行うためには、照射されるＵＶ光によって高感度にポリイミド及びその前駆体の分子構造の一部が、開裂される必要がある。
【００５５】
化学式（１）乃至（７）で示される化合物は、その分子構造中に電子供与基であるジアルキルアミノ基を有していることを特徴としている。
【００５６】
化学式（１）乃至（７）で示される化合物を用いて形成されたポリイミド及びその前駆体は、その分子構造中に化学式（１）乃至（７）で示される化合物に由来するジアルキルアミノ基を有する。
【００５７】
本発明者は、分子構造中にジアルキルアミノ基を有するポリイミド及びその前駆体に、光配向処理の際に照射されるＵＶ光が照射された場合、低い露光量でポリイミド及びその前駆体の分子構造中に中間体が形成されることを見出した。
【００５８】
本発明の液晶表示装置に備えられた液晶配向膜は、液晶配向膜を構成するポリイミド及びその前駆体の分子構造中に電子供与基であるジアルキルアミノ基が含まれることによって、光配向処理の際に照射されるＵＶ光に対する高感度化を実現している。
【００５９】
これによって、光配向処理におけるＵＶ照射量が低減できる。
【００６０】
化学式（１）乃至（７）で示される化合物における、分子構造中のＲ１の全てが電子供与基であるメチル基である場合と、Ｒ１の一つがジアルキルアミノ基である場合とを比較すると、Ｒ１の一つがジアルキルアミノ基である場合の方が露光感度の良好な液晶配向膜を得る事ができる。しかしながら化学式（１）乃至（７）で示される化合物の分子構造中にメチル基が付加されることは露光感度を高める上で有効である。
【００６１】
よって、化学式（１）乃至（７）に示される化合物の構造中に含まれるＲ１は、それぞれ独立して水素、メチル基、又はジアルキルアミノ基であり、少なくとも一つのＲ１はジアルキルアミノ基であることはより好ましい。
【００６２】
加えて上記ジアルキルアミノ基は、いずれのアルキル基も炭素数３以下のジアルキルアミノ基であることは好適である。また、上記ジアルキルアミノ基の有する二つのアルキル基のうちの一つのアルキル基がメチル基であるジアルキルアミノ基はより好適である。また、ジアルキルアミノ基のうちの一つのアルキル基は炭素数３以下のアルキル基であり、もう一つのアルキル基がメチル基であることは露光感度を更に高めることができる。また、上記ジアルキルアミノ基がジメチルアミノ基である場合は、特に好適である。
【００６３】
よって、化学式（１）乃至（７）に示される化合物の構造中に含まれるＲ１は、それぞれ独立して水素、メチル基、又はいずれのアルキル基も炭素数３以下のジアルキルアミノ基であり、少なくとも一つのＲ１はジアルキルアミノ基であることは好ましい。
【００６４】
また、化学式（１）乃至（７）に示される化合物の構造中に含まれるＲ１は、それぞれ独立して水素、メチル基、又は一つのアルキル基がメチル基であるジアルキルアミノ基であり、少なくとも一つのＲ１はジアルキルアミノ基であることはより好ましい。
【００６５】
また、化学式（１）乃至（７）に示される化合物の構造中に含まれるＲ１は、それぞれ独立して水素、メチル基、又は一つのアルキル基は炭素数３以下のアルキル基であり、もう一つのアルキル基がメチル基であるジアルキルアミノ基であり、少なくとも一つのＲ１はジアルキルアミノ基であることは更に好ましい。
【００６６】
また、化学式（１）乃至（７）に示される化合物の構造中に含まれるＲ１は、それぞれ独立して水素、メチル基、又はジメチルアミノ基であり、少なくとも一つのＲ１はジメチルアミノ基であることは特に好ましい。
【００６７】
上記ジアルキルアミノ基が含まれる場合、化学式（１）乃至（７）に示される化合物の構造中に含まれるＲ１は、それぞれ独立して水素、又はいずれのアルキル基も炭素数３以下のジアルキルアミノ基であり、少なくとも一つのＲ１はジアルキルアミノ基であることとしてもよい。
【００６８】
また、化学式（１）乃至（７）に示される化合物の構造中に含まれるＲ１は、それぞれ独立して水素、又は一つのアルキル基がメチル基であるジアルキルアミノ基であり、少なくとも一つのＲ１はジアルキルアミノ基であることとしてもよい。
【００６９】
また、化学式（１）乃至（７）に示される化合物の構造中に含まれるＲ１は、それぞれ独立して水素、又は一つのアルキル基は炭素数３以下のアルキル基であり、もう一つのアルキル基がメチル基であるジアルキルアミノ基であり、少なくとも一つのＲ１はジアルキルアミノ基であることとしてもよい。
【００７０】
また、化学式（１）乃至（７）に示される化合物の構造中に含まれるＲ１は、それぞれ独立して水素、又はジメチルアミノ基であり、少なくとも一つのＲ１はジメチルアミノ基であることとしてもよい。
【００７１】
また、化学式（１）乃至（７）で示される化合物の分子構造にジアルキルアミノ基以外の電子供与基や他の官能基が付加された場合について説明を行う。
【００７２】
例えば、電子供与基である水酸基が付加された場合は、形成された液晶配向膜の表面に親水性を付与することとなる。液晶配向膜の物性の点から、水酸基を含まないのも好適な一つの様態である。
【００７３】
また、ハロゲン基、フェニル基、ニトロ基等は電子求引基であるために化学式（１）乃至（７）で示される化合物の分子構造中に含まれていないことが好ましいが、本発明の効果を損なわない範囲で使用してもよい。
【００７４】
また、ジアルキルアミノ基同様、アルキルアミノ基も露光感度を高める上で有効な効果を有する。
【００７５】
化学式（１）乃至（７）で示される化合物を原料として形成された化合物における光配向処理は、光源として低圧水銀ランプを用い２５７ｎｍのＵＶ光を取り出し、石英基板を積層したパイル偏光子を用いて直線偏光とした照射光を、所定の照射エネルギーで基板上に形成された有機被膜に照射することによって行われた。
【００７６】
また、本発明の液晶表示装置は例えば、少なくとも一方が透明な一対の基板と、前記一対の基板間に配置された液晶層と、前記一対の基板の少なくとも一方の基板に形成され、前記液晶層に電界を印加するための電極群と、前記電極群に接続された複数のアクティブ素子と、前記一対の基板の少なくとも一方の基板に配置された液晶配向膜とを含む液晶表示装置であって、前記液晶配向膜は、下記化学式（８）乃至（１０）で示される化合物群Ｂより選ばれた一種以上のジアミンを用いて形成されるポリイミドを含み、光配向処理によって形成されていることを一つの特徴としている。
【００７７】
【化４】
0005639700.tif 000005
【００７８】
化合物中に含まれるＲ２のうち、少なくとも２つのＲ２はそれぞれ独立してメチル基、炭素数３以下のアルコキシ基、ジアルキルアミノ基、又はアルキルアミノ基であり、他のＲ２はそれぞれ独立して水素又は炭素数３以下のアルキル基である。
【００７９】
上記によって、露光感度が良好な液晶配向膜を備えた液晶表示装置を得る事ができる。本発明によって得られる液晶表示装置に備えられる液晶配向膜は、高透過率（可視光の吸収が少ない）、耐熱性、高被膜強度、液晶分子を配向させる機能（以下、配向能という）といった特性を備えつつ、露光に対する高い感度を有するものである。
【００８０】
化学式（８）乃至（１０）で示されるジアミンはテトラカルボン酸二無水物と反応してポリイミドの前駆体であるポリアミック酸及び／又はポリアミック酸エステルを形成する。また、ポリアミック酸及び／又はポリアミック酸エステルはイミド化反応によってポリイミドを形成する。
【００８１】
ポリイミド及びその前駆体によって形成される液晶配向膜は、高透過率（可視光の吸収が少ない）、耐熱性、高被膜強度、液晶分子を配向させる機能（以下、配向能という）といった特性を有することから、液晶表示装置に広く用いられている。
【００８２】
下記に化学式（８）乃至（１０）で示される化合物と反応して、ポリイミドの前駆体を形成するテトラカルボン酸二無水物を例示する。
【００８３】
例えば、１，２，３，４−シクロブタンテトラカルボン酸二無水物、１，２−ジメチル−１，２，３，４−シクロブタンテトラカルボン酸二無水物、１，３−ジメチル−１，２，３，４−シクロブタンテトラカルボン酸二無水物、１，２，３，４−テトラメチル−１，２，３，４−シクロブタンテトラカルボン酸二無水物、１，２，３−トリメチル−１，２，３，４−シクロブタンテトラカルボン酸二無水物、１，２，３，４−シクロペンタンテトラカルボン酸二無水物、１，２，４，５−シクロヘキサンテトラカルボン酸二無水物などをあげることができる。これらは１種単独でまたは２種以上組み合わせて用いることが可能である。
【００８４】
また、ポリアミック酸エステルは、例えば上記で示されるテトラカルボン酸二無水物にアルコールを反応させて得られるジエステルジカルボン酸に塩化チオニルなどの塩素化試薬を反応させ、ジエステルジカルボン酸クロリドを得た後、これにジアミンを反応、重縮合させることによって得ることが出来る。
【００８５】
このとき、ジアミンおよびテトラカルボン酸二無水物の原料を複数種混合させた場合、一つの高分子鎖に複数の化学種が重合された共重合高分子を得ることができる。
【００８６】
液晶配向膜を構成するポリイミドはその前駆体であるポリアミック酸及び／又はポリアミック酸エステルを加熱し、イミド化反応を進行させることによって形成される。
【００８７】
また、分子量の高いポリイミドが液晶配向膜を構成することは、液晶配向膜に配向能を付与する上で好ましい。ポリアミック酸エステルはポリアミック酸と比較して加熱時の分解反応を起こしにくい。すなわちポリアミック酸エステルは後述の加熱工程において低分子量化を起こしにくいため、液晶配向膜中にポリアミック酸エステルが導入されることは、ポリイミドの低分子量化を防ぐという意味で効果的である。
【００８８】
次にポリイミドを含む液晶配向膜を形成する工程に関して説明を行う。ポリイミドは多くの石油溶剤に難溶性である。ゆえにポリイミドを主成分とする液晶配向膜を形成する場合、ポリイミドの前駆体であるポリアミック酸及び／又はポリアミック酸エステルを溶剤に溶かし液晶配向剤ワニスを調製し、一対の基板の少なくとも一方の前記液晶配向膜が形成されるべき基板上に塗布し、加熱及びイミド化し、配向処理を行う工程を経てポリイミドの液晶配向膜は形成される。
【００８９】
また、上記加熱工程の際に、液晶配向剤ワニス中に含まれる溶剤は揮散し、ポリアミック酸及び／又はポリアミック酸エステルの有機被膜が形成される。前記有機被膜の形成と同じタイミングで、ポリアミック酸及び／又はポリアミック酸エステルのイミド化反応が進行する。
【００９０】
イミド化反応は必ずしも１００％進行している必要は無く、全体の４０％から１００％進行していることが好ましく、より好ましくは５０％から９５％であり、さらに好ましくは６０％から９０％である。
【００９１】
化学式（８）乃至（１０）で示されるジアミンを用いて形成されたポリイミド及びその前駆体は、光配向処理において配向能を付与するのに好適である。
【００９２】
ポリイミド及びその前駆体にＵＶ光が照射されると、ポリイミド及びその前駆体の分子構造中に中間体が形成される。
【００９３】
この形成された中間体は光配向に有効に作用すると考えられている。光配向処理を効率的に行うためには、この中間体の形成をいかに容易に行うかが重要である。
【００９４】
上述のポリイミド及びその前駆体の分子構造中の中間体の形成は、照射されるＵＶ光によってポリイミド及びその前駆体の分子構造の一部が開裂することに起因する。
【００９５】
従って、光配向処理を効率的に行うためには、照射されるＵＶ光によって感度良くポリイミド及びその前駆体の分子構造の一部が、開裂される必要がある。
【００９６】
化学式（８）乃至（１０）で示される化合物は、その分子構造中に電子供与基であるメチル基、炭素数３以下のアルコキシ基、ジアルキルアミノ基、又はアルキルアミノ基を有していることを特徴としている。
【００９７】
化学式（８）乃至（１０）で示される化合物を用いて形成されたポリアミック酸及び／又はポリアミック酸エステルは、その分子構造中に化学式（８）乃至（１０）で示される化合物の分子構造に由来するメチル基、炭素数３以下のアルコキシ基、ジアルキルアミノ基、又はアルキルアミノ基を有する。
【００９８】
本発明者は、化学式（８）乃至（１０）で示される化合物を用いて形成されたポリイミド及びその前駆体に、光配向処理の際に照射されるＵＶ光が照射された場合、低い露光量でポリイミド及びその前駆体の分子構造中に中間体が形成されることを見出した。
【００９９】
これによって、光配向処理におけるＵＶ照射量が低減できる。
【０１００】
また、化学式（８）乃至（１０）で示される化合物にアルコキシ基が含まれる場合は、炭素数２以下のアルコキシ基がより好適であり、更にメトキシ基が好適である。
【０１０１】
すなわち、化学式（８）乃至（１０）で示される化合物中に含まれるＲ２のうち、少なくとも２つのＲ２はそれぞれ独立してメチル基、炭素数２以下のアルコキシ基、ジアルキルアミノ基、又はアルキルアミノ基であり、他のＲ２はそれぞれ独立して水素又は炭素数３以下のアルキル基であることはより好適である。
【０１０２】
また、化学式（８）乃至（１０）で示される化合物中に含まれるＲ２のうち、少なくとも２つのＲ２はそれぞれ独立してメチル基、メトキシ基、ジアルキルアミノ基、又はアルキルアミノ基であり、他のＲ２はそれぞれ独立して水素又は炭素数３以下のアルキル基であることは更に好適である。
【０１０３】
化学式（８）乃至（１０）で示される化合物にジアルキルアミノ基が含まれる場合は、炭素数３以下のアルキル基を二つ有するジアルキルアミノ基であることが好まく、より好ましくは一つのアルキル基はメチル基である。更に好ましくは一つのアルキル基はメチル基であり、もう一方のアルキル基は炭素数３以下のジアルキルアミノ基である。また特に好ましくはジメチルアミノ基である。
【０１０４】
化学式（８）乃至（１０）で示される化合物にアルキルアミノ基が含まれる場合は、炭素数３以下のアルキル基を有することが好ましい。より好ましくは炭素数２以下のアルキル基である。また更に好ましくはメチルアミノ基である。
【０１０５】
メチル基、ジアルキルアミノ基及び、アルキルアミノ基が、化学式（８）乃至（１０）で示される化合物の分子構造中に付加されることは、他の電子供与基であるメトキシ基が付加された場合と比較して露光感度を高める上で有効である。
【０１０６】
従って、化学式（８）乃至（１０）で示される化合物中に含まれるＲ２のうち、少なくとも２つのＲ２はそれぞれ独立してメチル基、ジアルキルアミノ基、又はアルキルアミノ基であり、他のＲ２はそれぞれ独立して水素又は炭素数３以下のアルキル基であることは、より好適である。
【０１０７】
また、化学式（８）乃至（１０）で示される化合物中に含まれるＲ２のうち、少なくとも２つのＲ２はそれぞれ独立してメチル基、ジメチルアミノ基、又はメチルアミノ基であり、他のＲ２はそれぞれ独立して水素又は炭素数３以下のアルキル基であることは、更に好適である。
【０１０８】
また、ジメチルアミノ基は、メチルアミノ基と比較して化学式（８）乃至（１０）で示される化合物中に含まれた場合、露光感度を高める上で有効である。
【０１０９】
よって、化学式（８）乃至（１０）で示される化合物中に含まれるＲ２のうち、少なくとも２つのＲ２はそれぞれ独立してメチル基又は、ジメチルアミノ基であり、他のＲ２はそれぞれ独立して水素又は炭素数３以下のアルキル基であることは、より好適である。
【０１１０】
また、化学式（８）乃至（１０）で示される化合物中に含まれるＲ２のうち、少なくとも２つのＲ２はメチル基であり、他のＲ２はそれぞれ独立して水素又はメチル基であってもよい。
【０１１１】
また、化学式（８）乃至（１０）で示される化合物中に含まれるＲ２のうち、少なくとも２つのＲ２はメチル基であり、他のＲ２はそれぞれ独立して水素であってもよい。
【０１１２】
また電子供与基である水酸基が付加された場合は、形成された液晶配向膜の表面に親水性を付与することとなる。液晶配向膜の物性の点から、水酸基を含まないのも好適な一つの様態である。
【０１１３】
また、ハロゲン基、フェニル基、ニトロ基等は電子求引基であるために化学式（８）乃至（１０）で示される化合物の分子構造中に含まれていないことが好ましいが、本発明の効果を損なわない範囲で使用してもよい。
【０１１４】
また、化学式（８）乃至（１０）で示される化合物はナフタレン骨格を有するため、化学式（８）乃至（１０）で示される化合物を用いて形成されたポリイミド及びその前駆体に光配向処理を行う場合は、光源としてロングアークランプを用い３００ｎｍ以上のＵＶ光を取り出し、石英基板を積層したパイル偏光子を用いて直線偏光とした照射光を、所定の照射エネルギーで基板上に形成された有機被膜に照射することによって行われる。
【０１１５】
ナフタレン骨格は３００ｎｍ以上のＵＶ波長領域に吸収帯をもつため、低圧水銀ランプよりも強いＵＶ光を照射するロングアークランプの使用が可能である。
【０１１６】
前述のように、露光量は照度と照射時間の積によって算出される。
【０１１７】
高感度化が実現された化学式（８）乃至（１０）で示される化合物によって形成されたポリイミド及びその前駆体と、ロングアークランプという照度の高いランプを用いることによって、光配向の時間を更に短縮することが可能である。
【０１１８】
また、化学式（８）乃至（１０）で示されるジアミンが、下記化学式（１１）乃至（１７）で示される化合物群Ｃからなる群より選ばれる一種以上のテトラカルボン酸二無水物と反応して、前記ポリイミドを形成することは好適である。
【０１１９】
【化５】
0005639700.tif 000006
【０１２０】
Ｒ３はそれぞれ独立して水素、炭素数３以下のアルキル基、炭素数３以下のアルコキシ基である。
【０１２１】
また、Ｓは−（ＣＨ２）ｎ−を表し、ｎは１以上１０以下の整数を表す。
【０１２２】
化合物（８）乃至（１０）で示されるジアミンと上記化学式（１１）乃至（１７）で示される化合物群Ｃから選ばれたテトラカルボン酸二無水物とが反応して形成されるポリイミド及びその前駆体は、露光感度のみならず、透過率、耐熱性、膜強度においても、優れた特性を有している。
【０１２３】
また、Ｒ３はそれぞれ独立して水素、メチル基、炭素数３以下のアルコキシ基であることはより好適である。
【０１２４】
加えて、Ｒ３の少なくとも一つが、メチル基又は炭素数２以下のアルコキシ基であることは、光配向処理におけるＵＶ光に対する感度を高めるという観点よりより好適である。
【０１２５】
よって、Ｒ３はそれぞれ独立して水素、メチル基、炭素数２以下のアルコキシ基であることはより好適である。
【０１２６】
また、Ｒ３はそれぞれ独立して水素、メチル基、メトキシ基であることはより好適である。
【０１２７】
また、化学式（１１）乃至（１７）で示される化合物の分子構造に上記以外の電子供与基や他の官能基が付加された場合について説明を行う。
【０１２８】
電子供与基である水酸基が付加された場合は、形成された液晶配向膜の表面に親水性を付与することとなる。液晶配向膜の物性の点から、水酸基を含まないのも好適な一つの様態である。
【０１２９】
また、ハロゲン基、フェニル基、ニトロ基等は電子求引基であるために化学式（１１）乃至（１７）で示される化合物の分子構造中に含まれていないことが好ましいが、本発明の効果を損なわない範囲で使用してもよい。
【０１３０】
また、前記化学式（８）乃至（１０）で示される化合物群Ｂより選ばれるジアミンは、下記化学式（１８）に示されるジアミンであることは好ましい。
【０１３１】
【化６】
0005639700.tif 000007
【０１３２】
Ｒ４はそれぞれ独立して水素、炭素数３以下のアルキル基、炭素数３以下のアルコキシ基、ジアルキルアミノ基、又はアルキルアミノ基であり、Ｒ５はそれぞれ独立してメチル基、炭素数３以下のアルコキシ基、ジアルキルアミノ基、又はアルキルアミノ基である。
【０１３３】
Ｒ５に電子供与基が付加される場合、化学式（１８）で示される化合物を用いて形成されたポリイミド及びその前駆体の露光感度はより優れている。
【０１３４】
化学式（１８）で示される化合物のＲ５にアルコキシ基が含まれる場合は、炭素数２以下のアルコキシ基がより好適であり、更にメトキシ基が好適である。
【０１３５】
よって、Ｒ５はそれぞれ独立してメチル基、炭素数２以下のアルコキシ基、ジアルキルアミノ基、又はアルキルアミノ基であることは好適である。
【０１３６】
また、Ｒ５はそれぞれ独立してメチル基、メトキシ基、ジアルキルアミノ基、又はアルキルアミノ基であることは更に好適である。
【０１３７】
化学式（１８）で示される化合物のＲ５にジアルキルアミノ基が含まれる場合は、炭素数３以下のアルキル基を二つ有することが好ましく、より好ましくは一つのアルキル基はメチル基である。また更に好ましくはジメチルアミノ基である。
【０１３８】
化学式（１８）で示される化合物のＲ５にアルキルアミノ基が含まれる場合は、炭素数３以下のアルキル基を有することが好ましく、より好ましくは炭素数２以下のアルキル基である。また更に好ましくはメチルアミノ基である。
【０１３９】
また、化学式（１８）で示される化合物のＲ５においてメチル基、ジアルキルアミノ基、又はアルキルアミノ基が含まれることは、メトキシ基が含まれる場合より好適である。
【０１４０】
よって、Ｒ５はそれぞれ独立してメチル基、ジアルキルアミノ基、又はアルキルアミノ基であることがより好適である。
【０１４１】
また、Ｒ５はそれぞれ独立してメチル基又はアルキルアミノ基であってもよい。
【０１４２】
また、Ｒ５はそれぞれ独立してメチル基又はジアルキルアミノ基であってもよい。
【０１４３】
加えて化学式（１８）で示される化合物においてＲ５の二つともメチル基であってもよい。
【０１４４】
化学式（１８）で示される化合物のＲ４にアルコキシ基が含まれる場合は、炭素数２以下のアルコキシ基がより好適であり、更にメトキシ基が好適である。
【０１４５】
よって、Ｒ４はそれぞれ独立して水素、炭素数３以下のアルキル基、炭素数２以下のアルコキシ基、ジアルキルアミノ基、又はアルキルアミノ基であることがより好適である。
【０１４６】
よって、Ｒ４はそれぞれ独立して水素、炭素数３以下のアルキル基、メトキシ基、ジアルキルアミノ基、又はアルキルアミノ基であることが更に好適である。
【０１４７】
化学式（１８）で示される化合物のＲ４にアルキル基が含まれる場合は、炭素数２以下のアルキル基がより好適であり、更にメチル基が好適である。
【０１４８】
よって、Ｒ４はそれぞれ独立して水素、炭素数２以下のアルキル基、メトキシ基、ジアルキルアミノ基、又はアルキルアミノ基であることがより好適である。
【０１４９】
よって、Ｒ４はそれぞれ独立して水素、メチル基、メトキシ基、ジアルキルアミノ基、又はアルキルアミノ基であることが更に好適である。
【０１５０】
化学式（１８）で示される化合物のＲ４にジアルキルアミノ基が含まれる場合は、炭素数３以下のアルキル基を二つ有することが好ましく、より好ましくは一つのアルキル基はメチル基である。また更に好ましくはジメチルアミノ基である。
【０１５１】
化学式（１８）で示される化合物のＲ４にアルキルアミノ基が含まれる場合は、炭素数３以下のアルキル基を有することが好ましく、より好ましくは炭素数２以下のアルキル基である。また更に好ましくはメチルアミノ基である。
【０１５２】
よって、Ｒ４はそれぞれ独立して水素、メチル基、メトキシ基、ジメチルアミノ基、又はメチルアミノ基であることがより好適である。
【０１５３】
また、Ｒ４はそれぞれ独立して水素、又はメチル基であってもよい。
【０１５４】
また、Ｒ４はそれぞれ独立して水素、又はメトキシ基であってもよい。
【０１５５】
また、Ｒ４はそれぞれ独立して水素、又はジメチルアミノ基であってもよい。
【０１５６】
また、Ｒ４はそれぞれ独立して水素、又はアルキルアミノ基であってもよい。
【０１５７】
また、Ｒ４はそれぞれ独立して水素、ジメチルアミノ基又はアルキルアミノ基であってもよい。
【０１５８】
加えて化学式（１８）で示される化合物においてＲ４の二つとも水素であってもよい。また、Ｒ４の二つともメチル基であってもよい。
【０１５９】
上記説明を行った、化学式（１８）で示される化合物のＲ４及びＲ５は適宜組み合わせてもよい。
【０１６０】
例えば、Ｒ４はそれぞれ独立して水素、又はメチル基であり、Ｒ５はそれぞれ独立してメチル基、ジアルキルアミノ基、又はアルキルアミノ基であることとしてもよい。
【０１６１】
また、Ｒ４はそれぞれ独立して水素、又はメチル基であり、Ｒ５はそれぞれ独立してメチル基又はアルキルアミノ基であることとしてもよい。
【０１６２】
また、Ｒ４はそれぞれ独立して水素、又はメトキシ基であり、Ｒ５はそれぞれ独立してメチル基、ジアルキルアミノ基、又はアルキルアミノ基であることとしてもよい。
【０１６３】
また、Ｒ４はそれぞれ独立して水素、又はジメチルアミノ基であり、Ｒ５はそれぞれ独立してメチル基、ジアルキルアミノ基、又はアルキルアミノ基であることとしてもよい。
【０１６４】
また、Ｒ４はそれぞれ独立して水素、又はアルキルアミノ基であり、Ｒ５はそれぞれ独立してメチル基、ジアルキルアミノ基、又はアルキルアミノ基であることとしてもよい。
【０１６５】
また、Ｒ４はそれぞれ独立して水素、ジメチルアミノ基又はアルキルアミノ基であり、Ｒ５はそれぞれ独立してメチル基、ジアルキルアミノ基、又はアルキルアミノ基であることとしてもよい。
【０１６６】
また、Ｒ４はそれぞれ独立して水素、又はメチル基であり、Ｒ５はそれぞれ独立してメチル基又はアルキルアミノ基であることとしてもよい。
【０１６７】
また、Ｒ４はそれぞれ独立して水素、又はメチル基であり、Ｒ５はそれぞれ独立してメチル基又はアルキルアミノ基であることとしてもよい。
【０１６８】
また、Ｒ４はそれぞれ独立して水素、又はメトキシ基であり、Ｒ５はそれぞれ独立してメチル基又はアルキルアミノ基であることとしてもよい。
【０１６９】
また、Ｒ４はそれぞれ独立して水素、又はジメチルアミノ基であり、Ｒ５はそれぞれ独立してメチル基又はアルキルアミノ基であることとしてもよい。
【０１７０】
また、Ｒ４はそれぞれ独立して水素、又はアルキルアミノ基であり、Ｒ５はそれぞれ独立してメチル基又はアルキルアミノ基であることとしてもよい。
【０１７１】
また、Ｒ４はそれぞれ独立して水素、ジメチルアミノ基又はアルキルアミノ基であり、Ｒ５はそれぞれ独立してメチル基又はアルキルアミノ基であることとしてもよい。
【０１７２】
また、Ｒ４はそれぞれ独立して水素、又はメチル基であり、Ｒ５はそれぞれ独立してメチル基又はジアルキルアミノ基であることとしてもよい。
【０１７３】
また、Ｒ４はそれぞれ独立して水素、又はメチル基であり、Ｒ５はそれぞれ独立してメチル基又はジアルキルアミノ基であることとしてもよい。
【０１７４】
また、Ｒ４はそれぞれ独立して水素、又はメトキシ基であり、Ｒ５はそれぞれ独立してメチル基又はジアルキルアミノ基であることとしてもよい。
【０１７５】
また、Ｒ４はそれぞれ独立して水素、又はジメチルアミノ基であり、Ｒ５はそれぞれ独立してメチル基又はジアルキルアミノ基であることとしてもよい。
【０１７６】
また、Ｒ４はそれぞれ独立して水素、又はアルキルアミノ基であり、Ｒ５はそれぞれ独立してメチル基又はジアルキルアミノ基であることとしてもよい。
【０１７７】
また、Ｒ４はそれぞれ独立して水素、ジメチルアミノ基又はアルキルアミノ基であり、Ｒ５はそれぞれ独立してメチル基又はジアルキルアミノ基であることとしてもよい。
【０１７８】
また、化学式（１８）で示される化合物の分子構造に上記以外の電子供与基や他の官能基が付加された場合について説明を行う。
【０１７９】
例えば、電子供与基である水酸基が付加された場合は、形成された液晶配向膜の表面に親水性を付与することとなる。液晶配向膜の物性の点から、水酸基を含まないのも好適な一つの様態である。
【０１８０】
また、ハロゲン基、フェニル基、ニトロ基等は電子求引基であるために化学式（１８）で示される化合物の分子構造中に含まれていないことが好ましいが、本発明の効果を損なわない範囲で使用してもよい。
【０１８１】
前記化学式（１８）で示されるジアミンが、下記化学式（１１）乃至（１７）で示される化合物群Ｃより選ばれる一種以上のテトラカルボン酸二無水物と反応して、ポリイミド及びその前駆体を形成することはより好ましい。
【０１８２】
【化７】
0005639700.tif 000008
【０１８３】
Ｒ３はそれぞれ独立して水素、炭素数３以下のアルキル基、炭素数３以下のアルコキシ基である。
【０１８４】
また、Ｓは−（ＣＨ２）ｎ−を表し、ｎは１以上１０以下の整数を表す。
【０１８５】
化合物（１８）で示されるジアミンと上記化学式（１１）乃至（１７）で示される化合物群Ｃから選ばれたテトラカルボン酸二無水物とが反応して形成されるポリイミド及びその前駆体は、露光感度のみならず、透過率、耐熱性、膜強度においても、優れた特性を有している。
【０１８６】
また、Ｒ３はそれぞれ独立して水素、メチル基、炭素数３以下のアルコキシ基であることはより好適である。
【０１８７】
加えて、Ｒ３の少なくとも一つが、メチル基又は炭素数２以下のアルコキシ基であることは、光配向処理におけるＵＶ光に対する感度を高めるという観点よりより好適である。
【０１８８】
よって、Ｒ３はそれぞれ独立して水素、メチル基、炭素数２以下のアルコキシ基であることはより好適である。
【０１８９】
また、Ｒ３はそれぞれ独立して水素、メチル基、メトキシ基であることはより好適である。
【０１９０】
また、化学式（１１）乃至（１７）で示される化合物の分子構造に上記以外の電子供与基や他の官能基が付加された場合について説明を行う。
【０１９１】
電子供与基である水酸基が付加された場合は、形成された液晶配向膜の表面に親水性を付与することとなる。液晶配向膜の物性の点から、水酸基を含まないのも好適な一つの様態である。
【０１９２】
また、ハロゲン基、フェニル基、ニトロ基等は電子求引基であるために化学式（１１）乃至（１７）で示される化合物の分子構造中に含まれていないことが好ましいが、本発明の効果を損なわない範囲で使用してもよい。
【０１９３】
[実施例１]
本発明の実施形態に係る、液晶表示装置について図１、図２Ａ、図２Ｂ、図２Ｃを用いて説明を行う。
【０１９４】
図１は、本実施例による液晶表示装置の１画素付近の模式断面図である。また、図２は本実施例による液晶表示装置の１画素付近の構成を説明するアクティブマトリクス基板の模式図であり、図２Ａは平面図、図２Ｂは図２Ａに示す２Ｂ−２Ｂ線に沿った断面図、図２Ｃは図２Ａに示す２Ｃ−２Ｃ線に沿った断面図を示す。また、図１は、図２Ａに示す２Ｂ−２Ｂ線に沿った断面の一部に対応する。
【０１９５】
なお、図２Ｂと図２Ｃは、要部構成を強調して模式的に示すもので、図２Ａの２Ｂ−２Ｂ線と２Ｃ−２Ｃ線の切断部に１対１で対応しない。例えば、図２Ｂでは半導体膜１１６は図示せず、図２Ｃでは共通電極（コモン電極）１０３と共通電極配線（コモン配線）１２０を接続するスルーホール１１８は１箇所のみを代表して示してある。
【０１９６】
本実施形態では、アクティブマトリクス基板としてのガラス基板１０１上には、Ｃｒ（クロム）からなる走査配線（ゲート配線）１０４及び共通電極配線１２０が配置され、この走査配線１０４及び共通電極配線１２０を覆うように窒化シリコンからなるゲート絶縁膜１０７が形成されている。
【０１９７】
また、走査配線１０４上には、ゲート絶縁膜１０７を介してアモルファスシリコン又はポリシリコンからなる半導体膜１１６が配置され、アクティブ素子としてＴＦＴ（Ｔｈｉｎ  ｆｉｌｍ  ｔｒａｎｓｉｓｔｏｒ、薄膜トランジスタ）１１５の能動層として機能するようにされている。
【０１９８】
また、半導体膜１１６のパターンの一部に重畳するようにＣｒ・Ｍｏ（クロム・モリブデン）からなる信号配線（ドレイン電極）１０６とＩＴＯ（Ｉｎｄｉｕｍ  ｔｉｎ  ｏｘｉｄｅ）膜からなる画素電極（ソース電極）１０５が配置され、これら全てを被覆するように窒化シリコンからなる保護絶縁膜１０８が形成されている。
【０１９９】
また、図２Ｃに示すように、ゲート絶縁膜１０７と保護絶縁膜１０８を貫通して形成されたスルーホール１１８を介して共通電極配線１２０に接続する共通電極１０３が有機保護膜（オーバーコート層）１１２上に配置されている。
【０２００】
また、図２Ａに示すように、平面的には１画素の領域において、その画素電極１０５に対向するように、共通電極配線１２０からスルーホール１１８を介して引き出されている共通電極１０３が形成されている。
【０２０１】
本実施形態においては、画素電極１０５は、有機保護膜１１２の下層の保護絶縁膜１０８のさらに下層に配置され、有機保護膜１１２上に共通電極１０３が配置された構成となっている。
【０２０２】
これらの複数の画素電極１０５と共通電極１０３とに挟まれた領域で、１画素が構成される構造となっている。
【０２０３】
また、以上のように構成した単位画素をマトリクス状に配置したアクティブマトリクス基板の表面、すなわち、共通電極１０３が形成された有機保護膜１１２上には液晶配向膜１０９が形成されている。
【０２０４】
一方、図１に示すように、対向基板を構成するガラス基板１０２には、カラーフィルタ層１１１が遮光膜（ブラックマトリクス）１１３で画素毎に区切られて配置され、また、カラーフィルタ層１１１及び遮光膜１１３上は、透明な絶縁性材料からなる有機保護膜１１２で覆われている。さらに、その有機保護膜１１２上にも液晶配向膜１０９が形成されてカラーフィルタ基板を構成している。
【０２０５】
これらの液晶配向膜１０９は、低圧水銀キセノンランプを光源とし、石英板を積層したパイル偏光子を用いて取り出される紫外線の直線偏光照射により液晶配向能が付与されている。
【０２０６】
アクティブマトリクス基板を構成するガラス基板１０１と、カラーフィルタ基板を構成するガラス基板１０２とが、液晶配向膜１０９の面で対向配置され、これらの間に液晶分子１１０ａで構成される液晶組成物層（液晶層）１１０ｂが配置される。
【０２０７】
また、アクティブマトリクス基板を構成するガラス基板１０１及びカラーフィルタ基板を構成するガラス基板１０２の外側の面のそれぞれには、偏光板１１４が形成されている。
【０２０８】
以上のようにして、ＴＦＴ１１５を用いたアクティブマトリクス型液晶表示装置（ＴＦＴ液晶表示装置）が構成される。このＴＦＴ液晶表示装置では、液晶組成物層１１０ｂを構成する液晶分子１１０ａは、電界無印加時には対向配置されているガラス基板１０１，１０２面にほぼ平行に配向された状態となり、光配向処理で規定された初期配向方向に向いた状態でホモジニアス配向している。
【０２０９】
ここで、走査配線１０４に電圧を印加してＴＦＴ１１５をオンにすると、画素電極１０５と共通電極１０３の間の電位差により液晶組成物層１１０ｂに電界１１７が印加され、液晶組成物層１１０ｂが持つ誘電異方性と電界との相互作用により液晶組成物層１１０ｂを構成する液晶分子１１０ａは電界方向にその向きを変える。このとき液晶組成物層１１０ｂの屈折異方性と偏光板１１４の作用により液晶表示装置の光透過率を変化させ表示を行うことができる。
【０２１０】
また、有機保護膜１１２は、絶縁性、透明性に優れるアクリル系樹脂、エポキシアクリル系樹脂又はポリイミド系樹脂などの熱硬化性樹脂を用いればよい。また、有機保護膜１１２として光硬化性の透明な樹脂を用いてもよいし、ポリシロキサン系の樹脂など無機系の材料を用いてもよい。さらには、有機保護膜１１２が液晶配向膜１０９を兼ねるものであってもよい。
【０２１１】
以上のように、本実施例によれば、液晶配向膜１０９の液晶配向能をバフ布で直接摩擦するラビング配向処理ではなく、非接触の光配向法を用いることにより、電極近傍に局所的な配向の乱れがなく、表示領域全面に渡り均一な配向を付与することが可能となる。
【０２１２】
一般的に、ＩＰＳ方式においては、従来のＴＮ方式に代表される縦電界方式と異なり基板面との界面チルトが原理的に必要なく、界面チルト角が小さいほど視角特性が良いことが知られており、光配向された液晶配向膜においても小さい界面チルト角が望ましく、特に、１度以下にすることにより、液晶表示装置の視角による色変化、明度変化を大幅に抑制することが出来るため、効果的である。
【０２１３】
次に、本実施例の液晶表示装置の製造方法として、液晶配向膜のラビングレス配向法を用いた液晶配向膜の形成について詳細に説明する。本実施例による液晶配向膜の形成工程のフローは、以下工程（１）から工程（４）のようになる。
【０２１４】
工程（１）：液晶配向膜を構成する成分を含むワニスの塗膜・形成（表示領域全面にわたり均一な塗膜を形成する）
【０２１５】
工程（２）：有機被膜のイミド化焼成（ワニス溶剤の除去と耐熱性の高いポリイミド化を促進する）
【０２１６】
工程（３）：偏光照射による液晶配向能付与（表示領域に均一な配向能を付与する）
【０２１７】
工程（４）：（加熱、赤外線照射、遠赤外線照射、電子線照射、放射線照射）による配向能の促進・安定化
【０２１８】
以上の４段階のプロセスを介して液晶配向膜を形成するが、上記工程（１）から工程（４）のプロセスの順番に限定されるものではなく、以下（ａ）（ｂ）のような場合には更なる効果が期待される。
【０２１９】
（ａ）上記工程（３）、工程（４）を時間的に重なるように処理することにより液晶配向能付与を加速し架橋反応などを誘起することで、更に効果的に液晶配向膜を形成することが可能となる。
【０２２０】
（ｂ）上記工程（４）の加熱、赤外線照射、遠赤外線照射などを用いる場合には、上記工程（２）、工程（３）、工程（４）を時間的にオーバーラップさせることにより、上記工程（４）のプロセスが上記工程（２）のイミド化プロセスを兼ねることも可能となり、短時間に液晶配向膜の形成が可能となる。
【０２２１】
次に、本実施例の具体的な製造方法について説明する。アクティブマトリクス基板を構成するガラス基板１０１及びカラーフィルタ基板を構成するガラス基板１０２として、厚みが０．７ｍｍで表面を研磨したガラス基板を用いる。
【０２２２】
ガラス基板１０１に形成するＴＦＴ１１５は、画素電極１０５、信号配線１０６、走査配線１０４及び半導体膜（アモルファスシリコン）１１６から構成される。
【０２２３】
走査配線１０４、共通電極配線１２０、及び信号配線１０６は、全てクロム膜をパターニングして形成し、画素電極１０５と共通電極１０３との間隔は７μｍとした。なお、本実施形態においては共通電極１０３と画素電極１０５とは、透明電極を構成してより高い輝度特性を達成するためにＩＴＯ膜によって形成されているが、ＩＴＯ膜の替わりに、低抵抗でパターニングの容易なクロム膜にて共通電極１０３と画素電極１０５とを形成することも可能である。
【０２２４】
ゲート絶縁膜１０７と保護絶縁膜１０８は窒化珪素からなり、膜厚はそれぞれ０．３μｍとした。その上にはアクリル系樹脂を塗布し、２２０℃、１時間の加熱処理により透明で絶縁性のある有機保護膜１１２を形成した。
【０２２５】
次に、フォトリソグラフィ、エッチング処理により、図２Ｃに示すように、共通電極配線１２０までスルーホール１１８を形成し、共通電極配線１２０と接続する共通電極１０３をパターニングして形成した。
【０２２６】
その結果、単位画素（１画素）内では、図２Ａに示すように、画素電極１０５が３本の共通電極１０３の間に配置されている構成となり、画素数は１０２４×３（Ｒ、Ｇ、Ｂに対応）本の信号配線１０６と、７６８本の走査配線１０４とから構成される１０２４×３×７６８個とするアクティブマトリクス基板を形成した。
【０２２７】
本実施例１では、液晶配向膜１０９として下記のものを用いた。
【０２２８】
初めに下記化学式（２０１）で示されるテトラカルボン酸二無水物と、ｐ−フェニレンジアミンとを１：１のモル比で重縮合させ、ポリアミック酸を得た。
【０２２９】
【化８】
0005639700.tif 000009
【０２３０】
その後、前記ポリアミック酸５重量部と、前記ポリアミック酸を溶解し得る溶剤９５重量部とを混合し、液晶配向剤ワニスを調製した。
【０２３１】
前記溶剤は、例えばジメチルアセトアミド、γ―ブチロラクトン、ブチルセロソルブ等より適宜選択して用いる事が可能である。
【０２３２】
前記液晶配向剤ワニスを基板上にスピン塗布し、２３０℃、１０分間加熱し有機被膜を形成した。その後、前記有機被膜に波長２５７ｎｍの偏光紫外線を、露光量２．０Ｊ／ｃｍ２となるように照度と照射時間とを調整して光配向配向処理を施し、実施例１の液晶表示装置を得た。
【０２３３】
[参考例１]
参考例１では、液晶配向膜１０９として下記のものを用いた。液晶配向膜１０９の組成以外は前記実施例１と同様の方法で液晶表示装置を作成した。
【０２３４】
初めに、下記化学式（２０２）で示されるテトラカルボン酸二無水物と、ｐ−フェニレンジアミンとを１：１のモル比で重縮合させ、ポリアミック酸を得た。
【０２３５】
【化９】
0005639700.tif 000010
【０２３６】
次に、前記ポリアミック酸５重量部、前記ポリアミック酸を溶解し得る溶剤９５重量部を混合し、液晶配向剤ワニスを調製した。
【０２３７】
前記溶剤は、例えばジメチルアセトアミド、γ―ブチロラクトン、ブチルセロソルブ等より適宜選択して用いる事が可能である。
【０２３８】
実施例１と同様に前記液晶配向剤ワニスを基板上にスピン塗布し、２３０℃、１０分間加熱し有機被膜を形成し、その後ラビング配向配向処理を施し、参考例１の液晶表示装置を得た。
【０２３９】
[比較例１]
比較例１では、液晶配向膜１０９として下記のものを用いた。液晶配向膜１０９の組成以外は前記実施例１と同様の方法で液晶表示装置を作成した。
【０２４０】
初めに、下記化学式（２０２）で示されるテトラカルボン酸二無水物と、ｐ−フェニレンジアミンとを１：１のモル比で重縮合させ、ポリアミック酸を合成した。
【０２４１】
【化１０】
0005639700.tif 000011
【０２４２】
その後、前記ポリアミック酸５重量部、前記ポリアミック酸を溶解し得る溶剤９５重量部を混合し、液晶配向剤ワニスを調製した。
【０２４３】
前記溶剤は、例えばジメチルアセトアミド、γ―ブチロラクトン、ブチルセロソルブ等より適宜選択して用いる事が可能である。
【０２４４】
前記液晶配向剤ワニスを基板上にスピン塗布し、２３０℃、１０分間加熱し有機被膜を形成した。その後、前記有機被膜に波長２５７ｎｍの偏光紫外線を、露光量２．０Ｊ／ｃｍ２となるように照度と照射時間とを調整して光配向処理を施し、比較例１の液晶表示装置を得た。
【０２４５】
実施例１、参考例１及び比較例１で作成された液晶表示装置に電圧を印加して透過光強度と電圧との関係を測定し、液晶表示装置に備えられた液晶配向膜の感度に対する考察を行った。
【０２４６】
測定の結果、実施例１、及び参考例１を比較した結果、透過光強度と、電圧との関係は同等の物であった。よって実施例１によって作成された液晶表示装置は、ラビング配向処理が施された参考例１と同等の配向処理が行われていると解される。
【０２４７】
比較例１の液晶表示装置が実施例１液晶表示装置と同等の性能を得るためには、有機被膜に波長２５７ｎｍの偏光紫外線を、露光量１０．０Ｊ／ｃｍ２となるように照射時間を調整する必要があった。
【０２４８】
すなわち、テトラカルボン酸二無水物にジメチルアミノ基を付加することによって、約１／５の露光量で光配向処理が行えることが可能であることがわかった。
【０２４９】
露光量は照度と照射時間の積によって求められるため、同一照度の光源から光配向処理を行った場合、有機被膜中にテトラカルボン酸二無水物にジメチルアミノ基の構造を持つことによって、照射時間は約１／５に短縮された。
【０２５０】
[実施例２]
実施例２では、液晶配向膜１０９として下記のものを用いた。液晶配向膜１０９の組成以外は前記実施例１と同様の方法で液晶表示装置を作成した。
【０２５１】
初めに、下記化学式（２０４）で示されるジアミンと、下記化学式（２０５）で示されるテトラカルボン酸二無水物とを１：１のモル比で重縮合させ、ポリアミック酸を得た。
【０２５２】
【化１１】
0005639700.tif 000012
【０２５３】
【化１２】
0005639700.tif 000013
【０２５４】
次に、前記ポリアミック酸５重量部、前記ポリアミック酸を溶解し得る溶剤９５重量部を混合し、液晶配向剤ワニスを調製した。
【０２５５】
前記溶剤は、例えばジメチルアセトアミド、γ―ブチロラクトン、ブチルセロソルブ等より適宜選択して用いる事が可能である。
【０２５６】
前記液晶配向剤ワニスを基板上にスピン塗布し、２３０℃、１０分間加熱し有機被膜を形成した。その後、前記有機被膜にロングアークランプを用いて偏光紫外線を、露光量１．０Ｊ／ｃｍ２となるように照度と照射時間とを調整して光配向処理を施し、実施例２の液晶表示装置を得た。
【０２５７】
[参考例２]
参考例２では、液晶配向膜１０９として下記のものを用いた。液晶配向膜１０９の組成以外は前記実施例１と同様の方法で液晶表示装置を作成した。
【０２５８】
初めに、下記化学式（２０４）で示されるジアミンと、下記化学式（２０５）で示されるテトラカルボン酸二無水物とを１：１のモル比で重縮合させ、ポリアミック酸を合成した。
【０２５９】
【化１３】
0005639700.tif 000014
【０２６０】
【化１４】
0005639700.tif 000015
【０２６１】
次に、ポリアミック酸５重量部と、前記ポリアミック酸を溶解し得る溶剤９５重量部を混合し、液晶配向剤ワニスを調製した。
【０２６２】
前記溶剤は、例えばジメチルアセトアミド、γ―ブチロラクトン、ブチルセロソルブ等より適宜選択して用いる事が可能である。
【０２６３】
前記液晶配向剤ワニスを基板上にスピン塗布し、２３０℃、１０分間加熱し有機被膜を形成した。その後、ラビング処理を施し、参考例２の液晶表示装置を得た。
【０２６４】
[比較例２]
比較例２では、液晶配向膜１０９として下記のものを用いた。液晶配向膜１０９の組成以外は前記実施例１と同様の方法で液晶表示装置を作成した。
【０２６５】
初めに、ｐ−フェニルジアミンと、下記化学式（２０５）で示されるテトラカルボン酸二無水物とを１：１のモル比で重縮合させ、ポリアミック酸を得た。
【０２６６】
【化１５】
0005639700.tif 000016
【０２６７】
次に、前記ポリアミック酸５重量部、前記ポリアミック酸を溶解し得る溶剤９５重量部を混合し、液晶配向剤ワニスを調製した。
【０２６８】
前記溶剤は、例えばジメチルアセトアミド、γ―ブチロラクトン、ブチルセロソルブ等より適宜選択して用いる事が可能である。
【０２６９】
前記液晶配向剤ワニスを基板上にスピン塗布し、２３０℃、１０分間加熱し有機被膜を形成した。その後、前記有機被膜に波長２５７ｎｍの偏光紫外線を、実施例２と同等の性能が得られるまで照射時間を調整して光配向処理を施し比較例２の液晶表示装置を得た。
【０２７０】
実施例２、参考例２及び比較例２で作成された液晶表示装置に電圧を印加して透過光強度と電圧との関係を測定し、液晶表示装置に備えられた液晶配向膜の感度に対する考察を行った。
【０２７１】
測定の結果、実施例２、及び参考例２を比較した結果、透過光強度と、電圧との関係は同等の物であった。よって実施例２によって作成された液晶表示装置は、ラビング配向処理が施された参考例２と同等の配向処理が行われていると解される。
【０２７２】
比較例２は実施例２と同等の結果を得るためには、有機被膜に波長２５７ｎｍの偏光紫外線をもちいて、実施例２の照射時間に対して約３倍の時間を照射する必要があった。
【０２７３】
よって、ナフタレン骨格をもち更に２，６−位にメチル基を付加することによって、従来の約１／３の照射時間で光配向処理が行えることが可能であることがわかった。
【符号の説明】
【０２７４】
１０１，１０２  ガラス基板、１０３  共通電極、１０４  走査配線、１０５  画素電極、１０６  信号配線、１０７  ゲート絶縁膜、１０８  保護絶縁膜、１０９  液晶配向膜、１１０ａ  液晶分子、１１０ｂ  液晶層、１１１  カラーフィルタ層、１１２  有機保護膜、１１３  遮光膜、１１４  偏光板、１１５  ＴＦＴ、１１６  半導体膜、１１７  電界、１１８  スルーホール、１２０  共通電極配線。
【図１】
0005639700.tif 000021
【図２Ａ】
0005639700.tif 000022
【図２Ｂ】
0005639700.tif 000023
【図２Ｃ】
0005639700.tif 000024